(57)【要約】【課題】  シラノール基含有重合体及びその製造方法を提供する。【解決手段】  重合体部分と、該重合体部分に結合した下記一般式（1）：      −Me2SiO（Me2SiO）m(Me2Si−R1)n−Me2SiOH  （1）（R1は独立に酸素原子又は非置換もしくは置換の二価炭化水素基、Meはメチル基、ｍは0〜4の数、nは0又は1。）で表される一価の基とを有するシラノール基含有重合体；脂肪族不飽和結合含有重合体と、下記一般式(4)：      H−Me2SiO（Me2SiO）m(Me2Si−R1)n−Me2SiOH  （4）（R1、Me、ｍ及びnは前記のとおり。）で表される有機ケイ素化合物とを白金族金属系触媒の存在下で反応させることを含む前記シラノール基含有重合体の製造方法；並びに、脂肪族不飽和結合含有重合体と、該有機ケイ素化合物とを白金族金属系触媒の存在下で反応させることを含む前記重合体にシラノール基含有基を導入する方法。【選択図】  図１
2006335936.tif 000002
【特許請求の範囲】
【請求項１】
重合体部分と、該重合体部分に結合した下記一般式（1）：
−Me2SiO（Me2SiO）m(Me2Si−R1)n−Me2SiOH  （1）
（式中、R1は独立に酸素原子または非置換もしくは置換の二価炭化水素基であり、Meはメチル基であり、ｍは0〜4の数であり、nは0または1である。）
で表される一価の基とを有するシラノール基含有重合体。
【請求項２】
該重合体部分が有機重合体である請求項１に係るシラノール基含有重合体。
【請求項３】
前記有機重合体がポリオキシアルキレンまたはポリオレフィンである請求項２に係るシラノール基含有重合体。
【請求項４】
該重合体部分がオルガノポリシロキサンである請求項１に係るシラノール基含有重合体。
【請求項５】
前記シラノール基含有重合体が下記一般式（2）：
R2−R3a−R2  （2）
（式中、R2は独立にアルキル基またはアルコキシ基であり、R3は独立に、一般式：−Ｒ４−Ｏ−（式中、Ｒ４は独立にアルキレン基である。）または一般式：−ＣＲ５２−ＣＲ５２−（式中、Ｒ５は独立に水素原子、アルキル基、アリール基、アシロキシ基、アルキルオキシカルボニル基またはシアノ基である。）で表される二価の有機基であり、ａは１〜１０００の整数であり、ただし、全R2および全R3の少なくとも一個が一般式：−Ｒ６−Ｒ７（式中、Ｒ６はアルキレン基であり、Ｒ７は上記一般式（１）で表される一価の基である。）で表される一価の有機基によって置換されている。）
で表される請求項３に係るシラノール基含有重合体。
【請求項６】
前記シラノール基含有重合体が下記一般式(3)：
Ｒ８３ＳｉＯ−（Ｒ９２ＳｉＯ）ｂ−ＳｉＲ８３  (3)
（式中、Ｒ８は独立にアルキル基またはアリール基であり、Ｒ９は独立に、一般式：−（Ｏ−Ｒ８２Ｓｉ）ｃ−Ｒ８（式中、Ｒ８は前記のとおりであり、ｃは０〜１０の整数である。）で表される一価の有機基であり、ｂは１〜９５００の整数であり、ただし、全Ｒ８の少なくとも一個が一般式：−Ｒ６−Ｒ７（式中、Ｒ６およびＲ７は前記のとおりである。）で表される一価の有機基によって置換されている。）
で表される請求項４に係るシラノール基含有重合体。
【請求項７】
全Ｒ８の1モル%以上がフェニル基である請求項６に係るシラノール基含有重合体。
【請求項８】
脂肪族不飽和結合含有重合体と、下記一般式(4)：
H−Me2SiO（Me2SiO）m(Me2Si−R1)n−Me2SiOH  （4）
（式中、R1、Me、ｍおよびnは前記のとおりである。）
で表される有機ケイ素化合物とを白金族金属系触媒の存在下で反応させることを含む請求項１に係るシラノール基含有重合体の製造方法。
【請求項９】
前記脂肪族不飽和結合含有重合体が脂肪族不飽和結合を含有するポリオキシアルキレンまたはポリオレフィンである請求項８に係る方法。
【請求項１０】
前記脂肪族不飽和結合含有重合体が脂肪族不飽和結合を含有するオルガノポリシロキサンである請求項８に係る方法。
【請求項１１】
前記脂肪族不飽和結合含有重合体が下記一般式（5）：
R20−R30a−R20  （5）
（式中、R20は独立にアルキル基またはアルコキシ基であり、R30は独立に、一般式：−Ｒ４０−Ｏ−（式中、Ｒ４０は独立にアルキレン基である。）または一般式：−ＣＲ５０２−ＣＲ５０２−（式中、Ｒ５０は独立に水素原子、アルキル基、アリール基、アシロキシ基、アルキルオキシカルボニル基またはシアノ基である。）で表される二価の有機基であり、ａは前記のとおりであり、ただし、全R20および全R30の少なくとも一個がアルケニル基を有する。）
で表され、
上記一般式（2）で表されるシラノール基含有重合体が得られる、請求項８に係る方法。
【請求項１２】
前記脂肪族不飽和結合含有重合体が下記一般式（6）：
Ｒ８０３ＳｉＯ−（Ｒ９０２ＳｉＯ）ｂ−ＳｉＲ８０３  (6)
（式中、Ｒ８０は独立にアルキル基またはアリール基であり、Ｒ９０は独立に、一般式：−（Ｏ−Ｒ８０２Ｓｉ）ｃ−Ｒ８０（式中、Ｒ８０およびｃは前記のとおりである。）で表される一価の有機基であり、ｂは前記のとおりであり、ただし、全Ｒ８０の少なくとも一個がアルケニル基を有する。）
で表され、
上記一般式（3）で表されるシラノール基含有重合体が得られる、請求項８に係る方法。
【請求項１３】
脂肪族不飽和結合含有重合体と、下記一般式(4)：
H−Me2SiO（Me2SiO）m(Me2Si−R1)n−Me2SiOH  （4）
（式中、R1、Me、ｍおよびnは前記のとおりである。）
で表される有機ケイ素化合物とを白金族金属系触媒の存在下で反応させることを含む前記重合体にシラノール基含有基を導入する方法。
【発明の詳細な説明】
【技術分野】
【０００１】
本発明は、シラノール基含有重合体およびその製造方法に関する。
【背景技術】
【０００２】
従来、分子量7000以上の末端シラノール基含有オルガノポリシロキサンを合成する際に、どうしてもシラノール基源としての水または低分子ヒドロキシル基含有オルガノポリシロキサンとシクロシロキサンとをアルカリ触媒存在下で平衡化反応させなければならなかった。この反応では、分子量2000〜7000程度の末端シラノール基含有オルガノポリシロキサン、フェニル基を含有する分子量2000〜25000の末端シラノール基含有オルガノポリシロキサン、側鎖にシラノール基を有するオルガノポリシロキサンを合成することは困難であった。
【０００３】
また、ポリオキシアルキレンやポリオレフィンを主鎖とするポリマーなどの有機重合体を室温で硬化させて弾性体にする場合、従来は、有機重合体の末端をアリル化し、これにより導入されたアリル基と、加水分解性基とケイ素原子結合水素原子（即ち、ＳｉＨ基）とを含有するシランとをヒドロシリル化反応させて、末端に該加水分解性基を有する有機重合体を得る方法を用いなければならなかった（特許文献１〜１１参照）。しかし、加水分解性基がアミノ基、オキシム基等である場合、ヒドロシリル化反応触媒が不活性となるため、この方法は使えなかった。このような場合、トリクロロシランやジクロロメチルシラン等のクロロシランとアリル基とをヒドロシリル化反応させた後に、脱塩反応にかけて、末端にこれらの加水分解性基を有する有機重合体を合成する方法を用いなければならなかった。この方法では高粘度のオイルをろ過しなければならず、末端に該加水分解性基を有する該有機重合体を安価に製造することができなかった。
【特許文献１】特開昭５０−１５６５９９号公報
【特許文献２】特開昭５４−６０９６号公報
【特許文献３】特開昭５７−１２６８２３号公報
【特許文献４】特開昭５５−８２１２３号公報
【特許文献５】特開昭５５−１３１０２２号公報
【特許文献６】特開昭６２−２３０８２２号公報
【特許文献７】特開昭６３−８３１３１号公報
【特許文献８】特開平３−４７８２５号公報
【特許文献９】特開平３−７２５２７号公報
【特許文献１０】米国特許第３，６３２，５５７号
【特許文献１１】米国特許第４，３４５，０５３号
【発明の開示】
【発明が解決しようとする課題】
【０００４】
本発明の目的は、上記従来技術の問題を解決したシラノール基含有重合体およびその製造方法を提供することである。
【課題を解決するための手段】
【０００５】
そこで、本発明者らは、鋭意検討を行った結果、1分子中にＳｉＯＨ基とＳｉＨ基を併せ持つ特定構造の有機ケイ素化合物と、脂肪族不飽和結合含有重合体、例えば、脂肪族不飽和結合含有有機重合体または脂肪族不飽和結合含有オルガノポリシロキサンとを反応させることでシラノール基含有重合体が得られることを見出し、本発明を完成させた。
【０００６】
従って、本発明は、
重合体部分と、該重合体部分に結合した下記一般式（1）：
−Me2SiO（Me2SiO）m(Me2Si−R1)n−Me2SiOH  （1）
（式中、R1は独立に酸素原子または非置換もしくは置換の二価炭化水素基であり、Meはメチル基であり、ｍは0〜4の数であり、nは0または1である。）
で表される一価の基とを有するシラノール基含有重合体を提供する。
【０００７】
また、本発明は、
脂肪族不飽和結合含有重合体と、下記一般式(4)：
H−Me2SiO（Me2SiO）m(Me2Si−R1)n−Me2SiOH  （4）
（式中、R1、Me、ｍおよびnは前記のとおりである。）
で表される有機ケイ素化合物とを白金族金属系触媒の存在下で反応させることを含む前記シラノール基含有重合体の製造方法を提供する。
【０００８】
更に、本発明は、
脂肪族不飽和結合含有重合体と、下記一般式(4)：
H−Me2SiO（Me2SiO）m(Me2Si−R1)n−Me2SiOH  （4）
（式中、R1、Me、ｍおよびnは前記のとおりである。）
で表される有機ケイ素化合物とを白金族金属系触媒の存在下で反応させることを含む前記脂肪族不飽和結合含有重合体にシラノール基含有基を導入する方法を提供する。
【発明の効果】
【０００９】
本発明により、所望の分子量を有するシラノール基含有重合体、特に、シラノール基含有有機重合体およびシラノール基含有オルガノポリシロキサンが得られる。本発明においては、シラノール基を、重合体の分子鎖末端だけでなく、側鎖にも導入することができる。本発明のシラノール基含有重合体は、SiOH基を有するので、該シラノール基含有重合体と、アルコキシシランやアルケノキシシラン等の加水分解性基含有有機ケイ素化合物と、有機錫化合物やチタンアルコキシド等の加水分解反応用触媒とを含む組成物を空気中の水分と反応させることで、弾性体や可とう性のある樹脂を得ることができる。また、本発明のシラノール基含有重合体の製造方法により、SiOH基を有するシリコーンレジンを製造することにより、接着性・粘着性が向上したレジンを得ることができる。
【発明を実施するための最良の形態】
【００１０】
以下、本発明を更に詳しく説明する。
【００１１】
［シラノール基含有重合体］
本発明のシラノール基含有重合体は、重合体部分と、該重合体部分に結合した下記一般式（1）：
−Me2SiO（Me2SiO）m(Me2Si−R1)n−Me2SiOH  （1）
（式中、R1は独立に酸素原子または非置換もしくは置換の二価炭化水素基であり、Meはメチル基であり、ｍは0〜4の数であり、nは0または1である。）
で表される一価のシラノール基含有基とを有する。
【００１２】
［シラノール基含有基］
本発明のシラノール基含有重合体は、上記シラノール基含有基を少なくとも一個（例えば、１〜１０００個）、好ましくは少なくとも二個（例えば、２〜１００個）有する。該シラノール基含有基が該シラノール基含有重合体中に二個以上存在する場合、それらは互いに同一でも異なっていてもよい。
【００１３】
上記R1が、非置換または置換の二価炭化水素基である場合、その例としては、メチレン基、エチレン基、メチルメチレン基、プロピレン基（トリメチレン基およびメチルエチレン基）、ブチレン基（例えば、テトラメチレン基）、ペンテン基（例えば、ペンタメチレン基）、ヘキセン基（例えば、ヘキサメチレン基）等の、炭素原子数が、通常、１〜６、好ましくは２〜４のアルキレン基；これらのアルキレン基の水素原子の一部または全部をハロゲン原子、シアノ基、アミノ基等で置換した基等が挙げられる。中でも、エチレン基およびメチルメチレン基が好ましい。
【００１４】
ｍは、通常、0〜4の数であり、好ましくは0〜2の数である。ｎは、通常、0または1であり、好ましくは0である。
【００１５】
上記シラノール基含有基の具体例としては、
【００１６】
【化１】
2006335936.tif 000003
が挙げられる。
【００１７】
［重合体部分］
上記重合体部分は、本発明のシラノール基含有重合体のうち、上記シラノール基含有基を除いた部分である。該重合体部分としては、特に限定されず、例えば、有機重合体およびオルガノポリシロキサンが挙げられる。該有機重合体としては、例えば、ポリオキシアルキレン、ポリオレフィン、ポリエステル、ポリジエンなどが挙げられるが、ポリオキシアルキレンおよびポリオレフィンが好ましい。
【００１８】
［ポリオキシアルキレンまたはポリオレフィン］
該重合体部分がポリオキシアルキレンまたはポリオレフィンである場合、本発明のシラノール基含有重合体としては、例えば、下記一般式（2）：
R2−R3a−R2  （2）
（式中、R2は独立にアルキル基またはアルコキシ基であり、R3は独立に、一般式：−Ｒ４−Ｏ−（式中、Ｒ４は独立にアルキレン基である。）または一般式：−ＣＲ５２−ＣＲ５２−（式中、Ｒ５は独立に水素原子、アルキル基、アリール基、アシロキシ基、アルキルオキシカルボニル基またはシアノ基である。）で表される二価の有機基であり、ａは１〜１０００の整数であり、ただし、全R2および全R3の少なくとも一個が一般式：−Ｒ６−Ｒ７（式中、Ｒ６はアルキレン基であり、Ｒ７は上記一般式（１）で表される一価の基である。）で表される一価の有機基によって置換されている。）
で表されるシラノール基含有重合体が挙げられる。
【００１９】
上記R2がアルキル基である場合、その例としては、メチル基、エチル基、プロピル基、イソプロピル基、ブチル基、イソブチル基、ｓｅｃ−ブチル基、ｔ−ブチル基、ペンチル基、ヘキシル基、ヘプチル基、オクチル基、ノニル基、デシル基、ウンデシル基、ドデシル基、２−メチルウンデシル基、トリデシル基、１−ヘキシルヘプチル基、テトラデシル基、ペンタデシル基、ヘキサデシル基、ヘプタデシル基、オクタデシル基、ノナデシル基、エイコシル基等の、炭素原子数が、通常、１〜２０の、好ましくは１〜６の、より好ましくは１〜３のアルキル基が挙げられる。中でも、メチル基、エチル基、プロピル基およびイソプロピル基が好ましい。
【００２０】
上記R2がアルコキシ基である場合、その例としては、メトキシ基、エトキシ基、プロポキシ基、イソプロポキシ基、ブトキシ基、イソブトキシ基、ｓｅｃ−ブトキシ基、ｔ−ブトキシ基、ペンチルオキシ基、ヘキシルオキシ基等の、炭素原子数が、通常、１〜６の、好ましくは１〜３のアルコキシ基が挙げられる。中でも、メトキシ基、エトキシ基、プロポキシ基およびイソプロポキシ基が好ましい。
【００２１】
上記Ｒ４としては、例えば、上記R1について例示したのと同様のアルキレン基が挙げられ、中でも、メチレン基、エチレン基、メチルメチレン基ならびにプロピレン基（トリメチレン基およびメチルエチレン基）が好ましい。
【００２２】
上記Ｒ５がアルキル基である場合、その例としては、上記R2について例示したのと同様のアルキル基が挙げられ、中でも、メチル基が好ましい。
【００２３】
上記Ｒ５がアリール基である場合、その例としては、フェニル基、トリル基、キシリル基等の、炭素原子数が、通常、６〜１０の、好ましくは６〜８のアリール基が挙げられ、中でも、フェニル基が好ましい。
【００２４】
上記Ｒ５がアシロキシ基である場合、その例としては、一般式：R2-CO-O-（R2は前記のとおりである。）で表されるアシロキシ基が挙げられ、その具体例としては、アセチルオキシ基、プロピオニルオキシ基、ブチリルオキシ基、イソブチリルオキシ基等の、炭素原子数が２〜４のアシロキシ基が挙げられる。中でも、アセチルオキシ基が好ましい。
【００２５】
上記Ｒ５がアルキルオキシカルボニル基である場合、その例としては、一般式：-CO-O-R2（R2は前記のとおりである。）で表されるアルキルオキシカルボニル基が挙げられ、その具体例としては、メトキシカルボニル基、エトキシカルボニル基、プロポキシカルボニル基およびイソプロポキシカルボニル基等の、炭素原子数が２〜４のアルキルオキシカルボニル基が挙げられる。中でも、エトキシカルボニル基およびプロポキシカルボニル基が好ましい。
【００２６】
よって、R3の具体例としては、-(CH2)2-O-、-CH2-CH(CH3)-O-、-(CH2)4-O-、-CH2-CH2-、-CH2-CH(CH3)-、-CH2-C(CH3)2-、-CH2-CH(C6H5)-、-CH2-CH(O-CO-CH3)-、-CH2-CH(CO-O-CH2CH3)-、-CH2-CH(CO-O-CH2CH2CH3)-、-CH2-CH(CN)-等が挙げられる。
【００２７】
ただし、上記一般式（2）で表されるシラノール基含有重合体において、全R2および全R3の少なくとも一個（例えば、１〜１０００個）、好ましくは少なくとも二個（例えば、２〜１００個）が一般式：−Ｒ６−Ｒ７（式中、Ｒ６はアルキレン基であり、Ｒ７は上記一般式（１）で表される一価の基である。）で表される一価の有機基によって置換されている。該有機基が該シラノール基含有重合体中に二個以上存在する場合、それらは互いに同一でも異なっていてもよい。
【００２８】
上記Ｒ６としては、例えば、エチレン基、メチルメチレン基、プロピレン基（トリメチレン基およびメチルエチレン基）、ブチレン基（例えば、テトラメチレン基）等の、炭素原子数２〜４のアルキレン基が挙げられる。中でも、エチレン基およびプロピレン基（トリメチレン基およびメチルエチレン基）が好ましい。
【００２９】
上記Ｒ７の具体例としては、上記シラノール基含有基について具体的に例示したのと同様の一価の基が挙げられる。
【００３０】
ａは、通常、１〜１０００の、好ましくは１〜１５０の整数である。ａの値がこの範囲内にあると、上記一般式（2）で表されるシラノール基含有重合体の分子量を５００〜１００００程度の範囲内とすることができる。
【００３１】
［オルガノポリシロキサン］
該重合体部分がオルガノポリシロキサンである場合、本発明のシラノール基含有重合体としては、例えば、下記一般式(3)：
Ｒ８３ＳｉＯ−（Ｒ９２ＳｉＯ）ｂ−ＳｉＲ８３  (3)
（式中、Ｒ８は独立にアルキル基またはアリール基であり、Ｒ９は独立に、一般式：−（Ｏ−Ｒ８２Ｓｉ）ｃ−Ｒ８（式中、Ｒ８は前記のとおりであり、ｃは０〜１０の整数である。）で表される一価の有機基であり、ｂは１〜９５００の整数であり、ただし、全Ｒ８の少なくとも一個が一般式：−Ｒ６−Ｒ７（式中、Ｒ６およびＲ７は前記のとおりである。）で表される一価の有機基によって置換されている。）
で表されるシラノール基含有重合体が挙げられる。
【００３２】
上記Ｒ８がアルキル基である場合、その例としては、上記R2について例示したのと同様のアルキル基が挙げられ、中でも、メチル基が好ましい。
【００３３】
上記Ｒ８がアリール基である場合、その例としては、上記Ｒ５について例示したのと同様のアリール基が挙げられ、中でも、フェニル基が好ましい。
【００３４】
ただし、上記一般式（3）で表されるシラノール基含有重合体において、全Ｒ８の少なくとも一個（例えば、１〜１０００個）、好ましくは少なくとも二個（例えば、２〜１００個）が一般式：−Ｒ６−Ｒ７（式中、Ｒ６およびＲ７は前記のとおりである。）で表される一価の有機基によって置換されている。該有機基が該シラノール基含有重合体中に二個以上存在する場合、それらは互いに同一でも異なっていてもよい。
【００３５】
また、上記一般式(3)で表されるシラノール基含有重合体中に存在する全Ｒ８の、好ましくは1モル%以上（例えば、１〜４０モル%）、より好ましくは５〜３０モル%がフェニル基である。
【００３６】
上記Ｒ９は、ｃ＝０のとき、Ｒ８である。一方、ｃ＞０のとき、上記Ｒ９は少なくとも一個のシロキサン単位を含む。よって、両方のＲ９においてｃ＝０のとき、Ｒ９２ＳｉＯで表される基はＲ８２ＳｉＯ２／２単位を形成する。また、一方のＲ９においてｃ＝０であり、もう一方のＲ９においてｃ＞０のとき、Ｒ９２ＳｉＯで表される基はＲ８ＳｉＯ３／２単位を形成する。更に、両方のＲ９においてｃ＞０のとき、Ｒ９２ＳｉＯで表される基はＳｉＯ４／２単位を形成する。
【００３７】
ｂは、通常、１〜９５００の、好ましくは１０〜５２０の整数である。ｂの値がこの範囲内にあると、上記一般式（3）で表されるシラノール基含有重合体の分子量を７４０〜４００００程度の範囲内とすることができる。また、ｃは、通常、０〜１０の、好ましくは０〜３の整数である。
【００３８】
［製造方法］
本発明のシラノール基含有重合体の製造方法は、脂肪族不飽和結合含有重合体と、下記一般式(4)：
H−Me2SiO（Me2SiO）m(Me2Si−R1)n−Me2SiOH  （4）
（式中、R1、Me、ｍおよびnは前記のとおりである。）
で表される有機ケイ素化合物とを白金族金属系触媒の存在下で反応させることを含む方法である。
【００３９】
［有機ケイ素化合物］
上記の製造方法に使用される有機ケイ素化合物は、1分子中にシラノール基（即ち、ＳｉＯＨ基）とケイ素原子結合水素原子（即ち、ＳｉＨ基）とを併せ持つ有機ケイ素化合物である。その具体例としては、
【００４０】
【化２】
2006335936.tif 000004
が挙げられる。該有機ケイ素化合物は、一種単独で使用しても、二種以上を組み合わせて使用してもよい。
【００４１】
［脂肪族不飽和結合含有重合体］
上記脂肪族不飽和結合含有重合体は、主鎖および側鎖の一方または両方に脂肪族不飽和結合を含有する重合体である。脂肪族不飽和結合が側鎖に存在する場合、該脂肪族不飽和結合は、例えば、該側鎖に含まれるアルケニル基中に存在する。該アルケニル基としては、例えば、ビニル基、アリル基、１−ブテニル基、２−ブテニル基等の、炭素原子数２〜４のアルケニル基が挙げられる。中でも、ビニル基およびアリル基が好ましい。
【００４２】
該脂肪族不飽和結合含有重合体は、目的とするシラノール基含有重合体に応じて選択され、その例としては、脂肪族不飽和結合を含有する有機重合体およびオルガノポリシロキサンが挙げられる。脂肪族不飽和結合を含有する有機重合体としては、例えば、脂肪族不飽和結合を含有するポリオキシアルキレン、ポリオレフィンおよびポリエステルならびにポリジエンなどが挙げられる。更に、ポリオキシアルキレン、ポリオレフィン、ポリエステルまたはポリジエンなどの有機重合体の存在下でビニルモノマーを重合させて得られるグラフト重合体であって、脂肪族不飽和結合を含有するグラフト重合体が挙げられる。中でも、脂肪族不飽和結合を含有するポリオキシアルキレンおよびポリオレフィンが好ましい。
【００４３】
［脂肪族不飽和結合を含有するポリオキシアルキレンまたはポリオレフィン］
該脂肪族不飽和結合含有重合体が脂肪族不飽和結合を含有するポリオキシアルキレンまたはポリオレフィンである場合、その例としては、下記一般式（5）：
R20−R30a−R20  （5）
（式中、R20は独立にアルキル基またはアルコキシ基であり、R30は独立に、一般式：−Ｒ４０−Ｏ−（式中、Ｒ４０は独立にアルキレン基である。）または一般式：−ＣＲ５０２−ＣＲ５０２−（式中、Ｒ５０は独立に水素原子、アルキル基、アリール基、アシロキシ基、アルキルオキシカルボニル基またはシアノ基である。）で表される二価の有機基であり、ａは前記のとおりであり、ただし、全R20および全R30の少なくとも一個がアルケニル基を有する。）
で表されるポリオキシアルキレンまたはポリオレフィンが挙げられる。この場合、本発明の製造方法により、上記一般式（2）で表されるシラノール基含有重合体が得られる。
【００４４】
上記R20、R30、Ｒ４０、Ｒ５０の例としては、それぞれ上記R2、R3、Ｒ４、Ｒ５について例示したのと同様の基が挙げられる。
【００４５】
ただし、上記一般式（5）で表される脂肪族不飽和結合含有重合体において、全R20および全R30の少なくとも一個（例えば、１〜１０００個）、好ましくは少なくとも二個（例えば、２〜１００個）がアルケニル基を有する。該アルケニル基が該脂肪族不飽和結合含有重合体中に二個以上存在する場合、それらは互いに同一でも異なっていてもよい。該アルケニル基としては、例えば、ビニル基、アリル基、１−ブテニル基、２−ブテニル基等の、炭素原子数２〜４のアルケニル基が挙げられる。中でも、ビニル基およびアリル基が好ましい。
【００４６】
脂肪族不飽和結合を含有するポリオキシアルキレンまたはポリオレフィンの具体例としては、プロピレンオキシド、エチレンオキシド、テトラヒドロフランなどの環状エーテルの重合で得られるポリオキシアルキレン；エチレン−プロピレン共重合体；ポリイソプレン、ポリブタジエンまたはイソプレンとブタジエンとの共重合体を水素添加して得られるポリオレフィン；エチルアクリレート、ブチルアクリレートなどのモノマーをラジカル重合させて得られるポリアクリル酸エステルまたは前記アクリル酸エステルと酢酸ビニル、アクリロニトリル、スチレン、エチレンなどとの共重合体などの重合体に上記アルケニル基を導入させて得られる重合体が挙げられる。
【００４７】
［脂肪族不飽和結合を含有するポリエステル］
該脂肪族不飽和結合含有重合体が脂肪族不飽和結合を含有するポリエステルである場合、その具体例としては、アジピン酸などの２塩基酸とグリコールとの縮合またはラクトン類の開環重合で得られるポリエステルに上記アルケニル基を導入させて得られる重合体などが挙げられる。
【００４８】
［ポリジエン］
該脂肪族不飽和結合含有重合体がポリジエンである場合、その具体例としては、ポリイソブチレンまたはイソブチレンとイソプレンなどとの共重合体；ポリクロロプレン；ポリイソプレンまたはイソプレンとブタジエン、スチレン、アクリロニトリルなどとの共重合体；ポリブタジエンまたはブタジエンとスチレン、アクリロニトリルなどとの共重合体などが挙げられる。
【００４９】
［脂肪族不飽和結合を含有するグラフト重合体］
該脂肪族不飽和結合含有重合体が脂肪族不飽和結合を含有するグラフト重合体である場合、その具体例としては、一般式：−Ｒ６５−Ｏ−（式中、Ｒ６５は炭素原子数２〜４のアルキレン基、例えば、メチレン基、エチレン基、メチルメチレン基、プロピレン基（トリメチレン基およびメチルエチレン基）、ブチレン基（例えば、テトラメチレン基）を表わす。）で示される繰り返し単位を有するポリオキシアルキレンの存在下で、アクリル酸エステル、スチレン、アクリロニトリル、酢酸ビニルなどのビニルモノマーを重合させて得られるグラフト重合体に上記アルケニル基を導入させて得られる重合体などが挙げられる。
【００５０】
［脂肪族不飽和結合を含有するオルガノポリシロキサン］
該脂肪族不飽和結合含有重合体が脂肪族不飽和結合を含有するオルガノポリシロキサンである場合、その例としては、下記一般式（6）：
Ｒ８０３ＳｉＯ−（Ｒ９０２ＳｉＯ）ｂ−ＳｉＲ８０３  (6)
（式中、Ｒ８０は独立にアルキル基またはアリール基であり、Ｒ９０は独立に、一般式：−（Ｏ−Ｒ８０２Ｓｉ）ｃ−Ｒ８０（式中、Ｒ８０およびｃは前記のとおりである。）で表される一価の有機基であり、ｂは前記のとおりであり、ただし、全Ｒ８０の少なくとも一個がアルケニル基を有する。）
で表されるオルガノポリシロキサンが挙げられる。この場合、本発明の製造方法により、上記一般式（3）で表されるシラノール基含有重合体が得られる。
【００５１】
上記Ｒ８０の例としては、上記Ｒ８について例示したのと同様の基が挙げられる。
【００５２】
ただし、上記一般式（6）で表される脂肪族不飽和結合含有重合体において、全Ｒ８０の少なくとも一個（例えば、１〜１０００個）、好ましくは少なくとも二個（例えば、２〜１００個）がアルケニル基を有する。該アルケニル基が該脂肪族不飽和結合含有重合体中に二個以上存在する場合、それらは互いに同一でも異なっていてもよい。該アルケニル基としては、例えば、ビニル基、アリル基、１−ブテニル基、２−ブテニル基等の、炭素原子数２〜４のアルケニル基が挙げられる。中でも、ビニル基およびアリル基が好ましい。
【００５３】
また、上記一般式(6)で表される脂肪族不飽和結合含有重合体中に存在する全Ｒ８０の、好ましくは1モル%以上（例えば、１〜４０モル%）、より好ましくは５〜３０モル%がフェニル基である。
【００５４】
上記Ｒ９０は、ｃ＝０のとき、Ｒ８０である。一方、ｃ＞０のとき、上記Ｒ９０は少なくとも一個のシロキサン単位を含む。よって、両方のＲ９０においてｃ＝０のとき、Ｒ９０２ＳｉＯで表される基はＲ８０２ＳｉＯ２／２単位を形成する。また、一方のＲ９０においてｃ＝０であり、もう一方のＲ９０においてｃ＞０のとき、Ｒ９０２ＳｉＯで表される基はＲ８０ＳｉＯ３／２単位を形成する。更に、両方のＲ９０においてｃ＞０のとき、Ｒ９０２ＳｉＯで表される基はＳｉＯ４／２単位を形成する。
【００５５】
また、脂肪族不飽和結合を含有するオルガノポリシロキサンとしては、例えば、下記平均組成式（７）：
Ｒ100nＳｉＯ(4-n)/2  （７）
（式中、Ｒ100は独立に非置換または置換の一価炭化水素基を示し、ｎは１．９〜２．１の正数であり、ただし、Ｒ100の少なくとも一個がアルケニル基である。）で表されるオルガノポリシロキサンも挙げられる。
【００５６】
上記Ｒ100は、炭素原子数１〜１２の、特に１〜８の非置換または置換のケイ素原子に結合した一価炭化水素基であり、その例としては、メチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基等のアルキル基；シクロペンチル基、シクロヘキシル基、シクロヘプチル基等のシクロアルキル基；ビニル基、アリル基、プロペニル基、イソプロペニル基、ブテニル基、イソブテニル基、ヘキセニル基、シクロヘキセニル基等のアルケニル基；フェニル基、トリル基、キシリル基、ナフチル基、ビフェニル基等のアリール基；ベンジル基、フェニルエチル基、フェニルプロピル基、メチルベンジル基等のアラルキル基；これらの炭化水素基中の水素原子の一部または全部がフッ素原子、塩素原子、臭素原子等のハロゲン原子またはシアノ基などで置換されたクロロメチル基、２−ブロモエチル基、３，３，３−トリフルオロプロピル基、３−クロロプロピル基、シアノエチル基等が挙げられる。全Ｒ100のうち、６０モル％以上がメチル基であることが好ましい。また、全Ｒ100のうち、０．０１〜１０モル％、好ましくは０．０２〜５モル％がアルケニル基である。なお、アルケニル基は分子鎖末端部分のケイ素原子および分子鎖非末端部分のケイ素原子のどちらか一方にのみ結合していてもよいし、これら両者に結合していてもよい。また、Ｒ100は、アルケニル基である場合、ビニル基であることが好ましい。さらに、Ｒ100は、メチル基およびビニル基でない場合は、フェニル基または３，３，３−トリフルオロプロピル基であることが好ましい。
【００５７】
更に、脂肪族不飽和結合を含有するオルガノポリシロキサンは、Ｒ100３ＳｉＯ１/2単位、Ｒ100ＳｉＯ3/2単位およびＳｉＯ4/2単位（式中、Ｒ100は前記のとおりである。）のいずれかを含むシリコーンレジンでもよい。該レジンは、３０〜６０モル％、特に３５〜５５モル％のＲ1003ＳｉＯ1/2単位、３０〜７０モル％、特に４０〜６５モル％のＳｉＯ4/2単位および３０〜７０モル％、特に４０〜６５モル％のＲ100ＳｉＯ3/2単位を含むことが好ましい。また、必要に応じ、Ｒ100ＳｉＯ2/2単位（式中、Ｒ100は前記のとおりである。）を０〜８０モル％含有してもよい。なお、該レジンにおいて、ＳｉＯ4/2単位に対するＲ1003ＳｉＯ1/2単位のモル比またはＲ100ＳｉＯ3/2単位とＳｉＯ4/2単位との合計に対するＲ1003ＳｉＯ1/2単位のモル比が０．６〜１．１の範囲にあることが好ましい。ただし、該レジンにおいて、Ｒ100の少なくとも一個がアルケニル基である。
【００５８】
［白金族金属系触媒］
上記白金族金属系触媒としては、ヒドロシリル化反応触媒として公知のものが全て使用できる。その例としては、白金（白金黒を含む。）、ロジウム、パラジウム等の白金族金属；Ｈ2ＰｔＣｌ4・ｎＨ2Ｏ、Ｈ2ＰｔＣｌ6・ｎＨ2Ｏ、ＮａＨＰｔＣｌ6・ｎＨ2Ｏ、ＫＨＰｔＣｌ6・ｎＨ2Ｏ、Ｎａ2ＰｔＣｌ6・ｎＨ2Ｏ、Ｋ2ＰｔＣｌ4・ｎＨ2Ｏ、ＰｔＣｌ4・ｎＨ2Ｏ、ＰｔＣｌ2、Ｎａ2ＨＰｔＣｌ4・ｎＨ2Ｏ（式中、ｎは０〜６の整数であり、好ましくは０または６である。）等の塩化白金、塩化白金酸および塩化白金酸塩；アルコール変性塩化白金酸（米国特許第３，２２０，９７２号明細書参照）；塩化白金酸とオレフィンとの錯体（米国特許第３，１５９，６０１号明細書、同第３，１５９，６６２号明細書、同第３，７７５，４５２号明細書参照）；白金黒、パラジウム等の白金族金属をアルミナ、シリカ、カーボン等の担体に担持させたもの；白金とトリフェニルフォスフィンとの錯体；ロジウム−オレフィン錯体；クロロトリス（トリフェニルフォスフィン）ロジウム（ウィルキンソン触媒）；塩化白金、塩化白金酸または塩化白金酸塩とビニル基含有シロキサン、特にビニル基含有環状シロキサンとの錯体などが挙げられる。これらの中では、白金黒；塩化白金酸；アルコール変性塩化白金酸；塩化白金酸とオレフィンとの錯体；塩化白金、塩化白金酸または塩化白金酸塩とビニル基含有シロキサン、特にビニル基含有環状シロキサンとの錯体；白金とトリフェニルフォスフィンとの錯体等の白金系触媒が望ましい。該白金族金属系触媒は、一種単独で使用しても、二種以上を組み合わせて使用してもよい。
【００５９】
［反応条件］
上記有機ケイ素化合物中のＳｉＨ基の量が、脂肪族不飽和結合含有重合体中の脂肪族不飽和結合１モル当たり、好ましくは０．０１〜２０モル、より好ましくは０．１〜１０モルとなるように、該有機ケイ素化合物と該脂肪族不飽和結合含有重合体とを混合する。白金族金属系触媒の添加量は、ヒドロシリル化反応触媒として有効量でよい。具体的には、該添加量は、該有機ケイ素化合物および脂肪族不飽和結合含有重合体の合計量に対して、該白金族金属系触媒中の白金族金属の量が質量基準で０．０１〜１，０００ｐｐｍの範囲内となる量であることが好ましく、０．１〜５００ｐｐｍの範囲内となる量であることが特に好ましい。該含有量がこのような量だと、本発明組成物が十分に硬化しやすく、該含有量の増加に応じて該組成物の硬化速度が顕著に向上しやすい。反応温度は、好ましくは８０〜１００℃、より好ましくは８５〜９５℃である。
【００６０】
［シラノール基含有基の導入方法］
本発明は、脂肪族不飽和結合含有重合体と、下記一般式(4)：
H−Me2SiO（Me2SiO）m(Me2Si−R1)n−Me2SiOH  （4）
（式中、R1、Me、ｍおよびnは前記のとおりである。）
で表される有機ケイ素化合物とを白金族金属系触媒の存在下で反応させることを含む前記脂肪族不飽和結合含有重合体にシラノール基含有基を導入する方法も提供する。
【００６１】
上記の導入方法で用いられる脂肪族不飽和結合含有重合体、有機ケイ素化合物、白金族金属系触媒、反応条件としては、例えば、上記の製造方法について例示したのと同様のものが挙げられる。
【００６２】
［用途および使用方法］
本発明のシラノール基含有重合体は、SiOH基を有するので、該シラノール基含有重合体と、アルコキシシランやアルケノキシシラン等の加水分解性基含有有機ケイ素化合物と、有機錫化合物やチタンアルコキシド等の加水分解反応用触媒とを含む組成物を空気中の水分と反応させることで、弾性体や可とう性のある樹脂を得ることができる。また、本発明のシラノール基含有重合体の製造方法により、SiOH基を有するシリコーンレジンを製造することにより、接着性・粘着性が向上したレジンを得ることができる。
【実施例】
【００６３】
以下、実施例を示し、本発明を具体的に説明するが、本発明はこれらの実施例に制限されるものではない。
【００６４】
（実施例１）
蛇管冷却器と温度計とを備えた1Lの四つ口フラスコに、分子量20000のα,ω-ジメチルビニルシリル基封鎖ジメチルシロキサン・ジフェニルシロキサン共重合体（ジフェニルシロキサン単位の含有量：全シロキサン単位に対して10mol%）400g（ビニル基含有量：0.04mol）を入れ、80℃まで昇温した。昇温後、該共重合体に塩化白金酸の2-エチルヘキサノール溶液（濃度：2質量%）0.05gを添加し、得られた混合物に1-ヒドロキシ-1,1,3,3,5,5,7,7-オクタメチルテトラシロキサン13.4g（0.045mol）を滴下した。滴下終了後、80〜90℃で2時間反応させた。反応後、180〜190℃/5mmHgにて2時間濃縮した。濃縮終了後、末端にシラノール基含有基が導入されたジメチルシロキサン・ジフェニルシロキサン共重合体385gを得た。
【００６５】
得られた共重合体を29Si-NMR測定にかけた。その結果を図１に示す。-CH2-CH2-(Me)2SiO単位に対応するピークは8.9ppmおよび8.6ppmの位置に観察された。また、-O-(Me)2SiOH単位に対応するピークは-11.7ppmの位置に観察された。これらの結果から、該共重合体は下記構造式：
【００６６】
【化３】
2006335936.tif 000005
で表される化合物であると同定された。
【００６７】
（実施例２）
蛇管冷却器と温度計とを備えた1Lの四つ口フラスコに、分子量5200のα,ω-アリロキシポリプロピレングリコール300g(アリル基含有量：0.117mol)を入れ、80℃まで昇温した。昇温後、該α,ω-アリロキシポリプロピレングリコールに塩化白金酸の2-エチルヘキサノール溶液（濃度：2質量%）0.1gを添加し、得られた混合物に1-ヒドロキシ-1,1,3,3,5,5,7,7-オクタメチルテトラシロキサン35.7g(0.12mol)を滴下した。滴下終了後、80〜90℃で2時間反応させた。反応後、180〜190℃/5mmHgにて2時間濃縮した。濃縮終了後、末端にシラノール基含有基が導入されたポリプロピレングリコール305gを得た。
【００６８】
得られたポリプロピレングリコールを29Si-NMR測定にかけた。その結果、-CH2-CH2-(Me)2SiO単位に対応するピークは8.5ppmおよび9.0ppmの位置に観察された。また、-O-(Me)2SiOH単位に対応するピークは-12.7ppmの位置に観察された。更に、-Me2SiO単位に対応するピークは-21ppmおよび-22ppmの位置に観察された。これらの結果から、該ポリプロピレングリコールは下記構造式：
【００６９】
【化４】
2006335936.tif 000006
で表される化合物であると同定された。
【００７０】
（実施例3）
蛇管冷却器と温度計とを備えた1Lの四つ口フラスコに、分子量55000のα,ω-ジメチルビニルシリル基封鎖ジメチルポリシロキサン2000g(ビニル基含有量：0.072mol)を入れ、80℃まで昇温した。昇温後、該ジメチルポリシロキサンに塩化白金酸の2-エチルヘキサノール溶液（濃度：2質量%）0.12gを添加し、得られた混合物に1-ヒドロキシ-1,1,3,3,5,5,7,7-オクタメチルテトラシロキサン24g(0.12mol)を滴下した。滴下終了後、80〜90℃で2時間反応させた。反応後、180〜190℃/5mmHgにて2時間濃縮した。濃縮終了後、末端にシラノール基含有基が導入されたジメチルポリシロキサン1980gを得た。
【００７１】
得られた共重合体を29Si-NMR測定にかけた。その結果、-CH2-CH2-(Me)2SiO単位に対応するピークは8.9ppmおよび8.6ppmの位置に観察された。また、-O-(Me)2SiOH単位に対応するピークは-11.7ppmの位置に観察された。これらの結果から、該ジメチルポリシロキサンは下記構造式：
【００７２】
【化５】
2006335936.tif 000007
で表される化合物であると同定された。
【００７３】
（実施例4）
蛇管冷却器と温度計とを備えた1Lの四つ口フラスコに、分子量66000のα,ω-ジメチルビニルシリル基封鎖ジメチルシロキサン・メチルビニルシロキサン共重合体(メチルビニルシロキサン単位の含有量：0.18mol)400g(ビニル基含有量：0.022mol)を入れ、80℃まで昇温した。昇温後、該共重合体に塩化白金酸の2-エチルヘキサノール溶液（濃度：2質量%）0.03gを添加し、1-ヒドロキシ-1,1,3,3,5,5,7,7-オクタメチルテトラシロキサン7.5g(0.025mol)を滴下した。滴下終了後、80〜90℃で2時間反応させた。反応後、180〜190℃/5mmHgにて2時間濃縮した。濃縮終了後、末端および側鎖にシラノール基含有基が導入されたジメチルシロキサン・メチルオルガノシロキサン共重合体320gを得た。
【００７４】
得られた共重合体を29Si-NMR測定にかけた。その結果、-CH2-CH2-(Me)2SiO単位に対応するピークは8.9ppmおよび8.6ppmの位置に観察された。また、-O-(Me)2SiOH単位に対応するピークは-11.7ppmの位置に観察された。これらの結果から、該共重合体は下記構造式：
【００７５】
【化６】
2006335936.tif 000008
で表される化合物であると同定された。
【図面の簡単な説明】
【００７６】
【図１】実施例１において末端にシラノール基含有基が導入されたジメチルシロキサン・ジフェニルシロキサン共重合体に対する29Si-NMR測定の結果を示すグラフである。
【図１】
2006335936.tif 000009